【誤訳訂正書】
【提出日】令和1年6月7日(2019.6.7)
【誤訳訂正１】
【訂正対象書類名】明細書
【訂正対象項目名】０１１０
【訂正方法】変更
【訂正の内容】
【０１１０】
本発明において有用な第４族元素、第５族元素および第１４族元素のルイス酸は、一般式Ｍ（ＲＯ）nＲ’mＸ4-(m+n)［式中、Ｍは、第４族金属、第５族金属または第１４族金属であり、ＲＯは、Ｃ1〜Ｃ30−アルコキシ、Ｃ7〜Ｃ30−アリールオキシ、Ｃ7〜Ｃ30−アリールアルコキシ、Ｃ7〜Ｃ30−アルキルアリールオキシ基からなる群から選択される一価のヒドロカルボキシ基であり、Ｒ’は、前記定義のＣ1〜Ｃ12−アルキル、Ｃ6〜Ｃ10−アリール、Ｃ7〜Ｃ14−アリールアルキルおよびＣ7〜Ｃ14−アルキルアリール基からなる群から選択される一価の炭化水素基であり、Ｒは、前記定義のＣ1〜Ｃ12−アルキル、Ｃ6〜Ｃ10−アリール、Ｃ7〜Ｃ14−アリールアルキルおよびＣ7〜Ｃ14−アルキルアリール基からなる群から選択される一価の炭化水素基であり、ｎは、０から４までの整数であり、ｍは、０から４までの整数であり、ｎとｍの合計は４以下であり、Ｘは、フッ素、塩素、臭素およびヨウ素からなる群から選択され、好ましくは塩素であり、Ｘは、アジド、イソシアネート、チオシアネート、イソチオシアネートまたはシアニドであってもよい］を有してもよい。
【誤訳訂正２】
【訂正対象書類名】明細書
【訂正対象項目名】０１８５
【訂正方法】変更
【訂正の内容】
【０１８５】
適切なＬＣＳＴ化合物は、例えばポリ（Ｎ−イソプロピルアクリルアミド）、ポリ（Ｎ−イソプロピルアクリルアミド−ｃｏ−Ｎ，Ｎ−ジメチルアクリルアミド、ポリ（Ｎ−イソプロピルアクリルアミド）−ａｌｔ−２−ヒドロキシエチルメタクリレート、ポリ（Ｎ−ビニルカプロラクタム）、ポリ（Ｎ，Ｎ−ジエチルアクリルアミド）、ポリ［２−（ジメチルアミノ）エチルメタクリレート］、ポリ（２−オキサゾリン）グリポリイソブチレン（ｇｌｙｐｏｌｙｉｓｏｂｕｔｙｌｅｎｅ）、ポリ（３−エチル−Ｎ−ビニル−２−ピロリドン）、ヒドロキシルブチルキトサン、ポリオキシエチレン（２０）ソルビタンモノステアレート、ポリオキシエチレン（２０）ソルビタンモノラウレート、ポリオキシエチレン（２０）ソルビタンモノオレエート、メチルセルロース、ヒドロキシプロピルセルロース、ヒドロキシエチルメチルセルロース、ヒドロキシプロピルメチルセルロース、２〜６個のエチレングリコール単位を有するポリ（エチレングリコール）メタクリレート、ポリエチレングリコール−ｃｏ−ポリプロピレングリコール、好ましくは２〜６個のエチレングリコール単位と２〜６個のポリプロピレン単位を有するポリエチレングリコール−ｃｏ−ポリプロピレングリコール、式（Ｉ）
【化１】
2017501291.tif 000001
［式中、ｙ＝３〜１０、ｘおよびｚ＝１〜８、その際、ｙ＋ｘ＋ｚは、５〜１８である］の化合物、ポリエチレングリコール−ｃｏ−ポリプロピレングリコール、好ましくは２〜８個のエチレングリコール単位と２〜８個のポリプロピレン単位を有するポリエチレングリコール−ｃｏ−ポリプロピレングリコール、エトキシル化されたイソ−Ｃ13Ｈ27−アルコール、好ましくはエトキシル化度４〜８を有するエトキシル化されたイソ−Ｃ13Ｈ27−アルコール、４〜５０個の、好ましくは４〜２０個のエチレングリコール単位を有するポリエチレングリコール、４〜３０個の、好ましくは４〜１５個のプロピレングリコール単位を有するポリプロピレングリコール、４〜５０個の、好ましくは４〜２０個のエチレングリコール単位を有するポリエチレングリコールモノメチル、ジメチル、モノエチルおよびジエチルエーテル、４〜５０個の、好ましくは４〜２０個のプロピレングリコール単位を有するポリプロピレングリコールモノメチル、ジメチル、モノエチルおよびジエチルエーテルからなる群から選択され、もう一つの実施形態においては、上述のＬＣＳＴ化合物には、更にヒドロキシエチルセルロースが含まれ、ここでメチルセルロース、ヒドロキシプロピルセルロース、ヒドロキシエチルメチルセルロースおよびヒドロキシプロピルメチルセルロースが好ましい。
【誤訳訂正３】
【訂正対象書類名】明細書
【訂正対象項目名】０２７１
【訂正方法】変更
【訂正の内容】
【０２７１】
具体的な実施形態１〜１０のいずれかによる具体的な一実施形態１１においては、前記少なくとも１種のＬＣＳＴ化合物は、ポリ（Ｎ−イソプロピルアクリルアミド）、ポリ（Ｎ−イソプロピルアクリルアミド−ｃｏ−Ｎ，Ｎ−ジメチルアクリルアミド、ポリ（Ｎ−イソプロピルアクリルアミド）−ａｌｔ−２−ヒドロキシエチルメタクリレート、ポリ（Ｎ−ビニルカプロラクタム）、ポリ（Ｎ，Ｎ−ジエチルアクリルアミド）、ポリ［２−（ジメチルアミノ）エチルメタクリレート］、ポリ（２−オキサゾリン）グリエラストマー（ｇｌｙｅｌａｓｔｏｍｅｒ）、ポリ（３−エチル−Ｎ−ビニル−２−ピロリドン）、ヒドロキシルブチルキトサン、ポリオキシエチレン（２０）ソルビタンモノステアレート、ポリオキシエチレン（２０）ソルビタンモノラウレート、ポリオキシエチレン（２０）ソルビタンモノオレエート、メチルセルロース、ヒドロキシプロピルセルロース、ヒドロキシエチルメチルセルロース、ヒドロキシプロピルメチルセルロース、２〜６個のエチレングリコール単位を有するポリ（エチレングリコール）メタクリレート、ポリエチレングリコール−ｃｏ−ポリプロピレングリコール、好ましくは２〜６個のエチレングリコール単位と２〜６個のポリプロピレン単位を有するポリエチレングリコール−ｃｏ−ポリプロピレングリコール、式（Ｉ）
【化２】
2017501291.tif 000002
［式中、ｙ＝３〜１０、ｘおよびｚ＝１〜８、その際、ｙ＋ｘ＋ｚは、５〜１８である］の化合物、ポリエチレングリコール−ｃｏ−ポリプロピレングリコール、好ましくは２〜８個のエチレングリコール単位と２〜８個のポリプロピレン単位を有するポリエチレングリコール−ｃｏ−ポリプロピレングリコール、エトキシル化されたイソ−Ｃ13Ｈ27−アルコール、好ましくはエトキシル化度４〜８を有するエトキシル化されたイソ−Ｃ13Ｈ27−アルコール、４〜５０個の、好ましくは４〜２０個のエチレングリコール単位を有するポリエチレングリコール、４〜３０個の、好ましくは４〜１５個のプロピレングリコール単位を有するポリプロピレングリコール、４〜５０個の、好ましくは４〜２０個のエチレングリコール単位を有するポリエチレングリコールモノメチル、ジメチル、モノエチルおよびジエチルエーテル、４〜５０個の、好ましくは４〜２０個のプロピレングリコール単位を有するポリプロピレングリコールモノメチル、ジメチル、モノエチルおよびジエチルエーテルからなる群から選択され、ここでメチルセルロース、ヒドロキシプロピルセルロース、ヒドロキシエチルメチルセルロースおよびヒドロキシプロピルメチルセルロースが好ましい。
【誤訳訂正４】
【訂正対象書類名】特許請求の範囲
【訂正対象項目名】全文
【訂正方法】変更
【訂正の内容】
【特許請求の範囲】
【請求項１】
複数のポリイソブチレン粒子をその中に懸濁された状態で含んでいる水性スラリーの製造方法であって、少なくとも
Ａ）以下のｉ）およびｉｉ）
ｉ）ポリイソブチレン、および
ｉｉ）有機希釈剤
を含む有機媒体と、０℃〜１００℃の曇り点を有する少なくとも１種のＬＣＳＴ化合物を含む水性媒体とを接触させるステップ、ならびに
Ｂ）前記有機希釈剤を少なくとも部分的に除去することで、ポリイソブチレン粒子を含む水性スラリーを得るステップ
を含み、
少なくとも１種の前記ＬＣＳＴ化合物は、ポリ（Ｎ−イソプロピルアクリルアミド）、ポリ（Ｎ−イソプロピルアクリルアミド−ｃｏ−Ｎ，Ｎ−ジメチルアクリルアミド、ポリ（Ｎ−イソプロピルアクリルアミド）−ａｌｔ−２−ヒドロキシエチルメタクリレート、ポリ（Ｎ−ビニルカプロラクタム）、ポリ（Ｎ，Ｎ−ジエチルアクリルアミド）、ポリ［２−（ジメチルアミノ）エチルメタクリレート］、ポリ（２−オキサゾリン）グリコポリマー（ｇｌｙｃｏｐｏｌｙｍｅｒ）、ポリ（３−エチル−Ｎ−ビニル−２−ピロリドン）、ヒドロキシルブチルキトサン、ポリオキシエチレン（２０）ソルビタンモノステアレート、ポリオキシエチレン（２０）ソルビタンモノラウレート、ポリオキシエチレン（２０）ソルビタンモノオレエート、メチルセルロース、ヒドロキシプロピルセルロース、ヒドロキシエチルメチルセルロース、ヒドロキシプロピルメチルセルロース、２〜６個のエチレングリコール単位を有するポリ（エチレングリコール）メタクリレート、ポリエチレングリコール−ｃｏ−ポリプロピレングリコール、エトキシル化されたイソ−Ｃ13Ｈ27−アルコール、４〜５０個のエチレングリコール単位を有するポリエチレングリコール、４〜３０個のプロピレングリコール単位を有するポリプロピレングリコール、４〜５０個のエチレングリコール単位を有するポリエチレングリコールモノメチル、ジメチル、モノエチルおよびジエチルエーテル、４〜５０個のプロピレングリコール単位を有するポリプロピレングリコールモノメチル、ジメチル、モノエチルおよびジエチルエーテル、ならびにヒドロキシエチルセルロースからなる群から選択される、
前記方法。
【請求項２】
請求項１に記載の方法であって、ポリイソブチレンおよび有機希釈剤を含む有機媒体は、重合反応から得られる、前記方法。
【請求項３】
請求項１または２に記載の方法であって、前記有機媒体は、重合反応から得られるとともに、該重合反応の残留ポリイソブチレンを更に含有する、前記方法。
【請求項４】
請求項１から３までのいずれか１項に記載の方法であって、前記水性媒体は、更に、非ＬＣＳＴ化合物を含有し、ここで該非ＬＣＳＴ化合物は、イオン性もしくは非イオン性の界面活性剤、乳化剤、凝集防止剤、および一価もしくは多価金属イオンの塩からなる群から選択される、前記方法。
【請求項５】
請求項１から４までのいずれか１項に記載の方法であって、前記水性媒体は、２００００ｐｐｍまたはそれ未満の非ＬＣＳＴ化合物を含み、ここで該非ＬＣＳＴ化合物は、イオン性もしくは非イオン性の界面活性剤、乳化剤、凝集防止剤、および一価もしくは多価金属イオンの塩からなる群から選択される、前記方法。
【請求項６】
請求項１から５までのいずれか１項に記載の方法であって、前記水性媒体は、１０００ｐｐｍまたはそれ未満の非ＬＣＳＴ化合物を含み、ここで該非ＬＣＳＴ化合物は、イオン性もしくは非イオン性の界面活性剤、乳化剤、凝集防止剤、および一価もしくは多価金属イオンの塩からなる群から選択される、前記方法。
【請求項７】
請求項１から６までのいずれか１項に記載の方法であって、前記水性媒体は、０ｐｐｍから５０００ｐｐｍまでの一価または多価金属イオンの塩を含む（前記塩の金属含分基準で、かつ有機媒体中に存在するポリイソブチレンの量に対して計算される）、前記方法。
【請求項８】
請求項１から７までのいずれか１項に記載の方法であって、前記水性媒体は、０ｐｐｍから５０００ｐｐｍまでの多価金属イオンの塩を含む（前記塩の金属含分基準で、かつ有機媒体中に存在するポリイソブチレンの量に対して計算される）、前記方法。
【請求項９】
請求項１から８までのいずれか１項に記載の方法であって、一価金属イオンおよび多価金属イオンのステアリン酸塩、パルミチン酸塩およびオレイン酸塩の塩と、ＬＣＳＴ化合物との質量比は、水性媒体中で、１：２〜１：１００である、前記方法。
【請求項１０】
請求項１から９までのいずれか１項に記載の方法であって、前記水性媒体は、５５０ｐｐｍまたはそれ未満の金属イオンの塩を含む（前記塩の金属含分基準で、かつ有機媒体中に存在するポリイソブチレンの量に対して計算される）、前記方法。
【請求項１１】
請求項１から１０までのいずれか１項に記載の方法であって、前記水性媒体は、５５０ｐｐｍまたはそれ未満の多価金属イオンの塩を含む（前記塩の金属含分基準で、かつ有機媒体中に存在するポリイソブチレンの量に対して計算される）、前記方法。
【請求項１２】
請求項１から１１までのいずれか１項に記載の方法であって、前記水性媒体は、有機媒体中に存在するポリイソブチレンの量に対して、８０００ｐｐｍまたはそれ未満の非イオン性界面活性剤を含み、または非イオン性界面活性剤を含まず、該非イオン性界面活性剤は、イオン性もしくは非イオン性の界面活性剤、乳化剤および凝集防止剤からなる群から選択される非ＬＣＳＴ化合物である、前記方法。
【請求項１３】
請求項１から１２までのいずれか１項に記載の方法であって、前記水性媒体は、７０ｐｐｍまたはそれ未満の多価金属イオンの塩を含む（前記塩の金属含分基準で、かつ有機媒体中に存在するポリイソブチレンの量に対して計算される）、前記方法。
【請求項１４】
請求項１から１３までのいずれか１項に記載の方法であって、前記水性媒体は、２５ｐｐｍまたはそれ未満の多価金属イオンの塩を含む（前記塩の金属含分基準で、かつ有機媒体中に存在するポリイソブチレンの量に対して計算される）、前記方法。
【請求項１５】
請求項１から１４までのいずれか１項に記載の方法であって、前記水性媒体は、５５０ｐｐｍまたはそれ未満の多価金属イオンのカルボン酸塩を含み（前記塩の金属含分基準で、かつ有機媒体中に存在するポリイソブチレンの量に対して計算される）、その際、前記カルボン酸は、６〜３０個の炭素原子を有するカルボン酸から選択される、前記方法。
【請求項１６】
請求項１から１５までのいずれか１項に記載の方法であって、前記水性媒体は、７０ｐｐｍまたはそれ未満の多価金属イオンのカルボン酸塩を含み（前記塩の金属含分基準で、かつ有機媒体中に存在するポリイソブチレンの量に対して計算される）、その際、前記カルボン酸は、６〜３０個の炭素原子を有するカルボン酸から選択される、前記方法。
【請求項１７】
請求項１から１６までのいずれか１項に記載の方法であって、前記水性媒体は、２５ｐｐｍまたはそれ未満の多価金属イオンのカルボン酸塩を含み（前記塩の金属含分基準で、かつ有機媒体中に存在するポリイソブチレンの量に対して計算される）、その際、前記カルボン酸は、６〜３０個の炭素原子を有するカルボン酸から選択される、前記方法。
【請求項１８】
請求項１から１７までのいずれか１項に記載の方法であって、前記水性媒体は、カルボン酸が、６〜３０個の炭素原子を有するカルボン酸から選択される多価金属イオンのカルボン酸塩を含まない、前記方法。
【請求項１９】
請求項１から１８までのいずれか１項に記載の方法であって、前記水性媒体は、１００ｐｐｍまたはそれ未満の一価金属イオンの塩を含む（前記塩の金属含分基準で、かつ有機媒体中に存在するポリイソブチレンの量に対して計算される）、前記方法。
【請求項２０】
請求項１から１９までのいずれか１項に記載の方法であって、前記水性媒体は、それに加えてまたはそれに代えて、１００ｐｐｍまたはそれ未満の一価金属イオンのカルボン酸塩を含み（前記塩の金属含分基準で、かつ有機媒体中に存在するポリイソブチレンの量に対して計算される）、その際、前記カルボン酸は、６〜３０個の炭素原子を有するカルボン酸から選択される、前記方法。
【請求項２１】
請求項１から２０までのいずれか１項に記載の方法であって、前記水性媒体は、カルボン酸が、６〜３０個の炭素原子を有するカルボン酸から選択される一価金属イオンのカルボン酸塩を含まない、前記方法。
【請求項２２】
請求項１５から２１までのいずれか１項に記載の方法であって、前記カルボン酸は、モノカルボン酸から選択される、前記方法。
【請求項２３】
請求項１から２２までのいずれか１項に記載の方法であって、前記水性媒体は、０ｐｐｍから５０００ｐｐｍまでの多価金属イオンの炭酸塩（前記塩の金属含分基準で、かつ有機媒体中に存在するポリイソブチレンの量に対して計算される）を含む、前記方法。
【請求項２４】
請求項１から２３までのいずれか１項に記載の方法であって、前記水性媒体は、５５０ｐｐｍまたはそれ未満の多価金属イオンの炭酸塩（前記塩の金属含分基準で、かつ有機媒体中に存在するポリイソブチレンの量に対して計算される）を含む、前記方法。
【請求項２５】
請求項１から２４までのいずれか１項に記載の方法であって、前記水性媒体は、７０ｐｐｍまたはそれ未満の多価金属イオンの炭酸塩（前記塩の金属含分基準で、かつ有機媒体中に存在するポリイソブチレンの量に対して計算される）を含む、前記方法。
【請求項２６】
請求項１から２５までのいずれか１項に記載の方法であって、前記水性媒体は、５００ｐｐｍまたはそれ未満の層状鉱物（有機媒体中に存在するポリイソブチレンの量に対して計算される）を含み、または該層状鉱物を含まない、前記方法。
【請求項２７】
請求項１から２６までのいずれか１項に記載の方法であって、前記水性媒体は、５００ｐｐｍまたはそれ未満のＬＣＳＴ化合物以外の分散剤、乳化剤もしくは凝集防止剤を含み、または該ＬＣＳＴ化合物以外の分散剤、乳化剤もしくは凝集防止剤を含まない、前記方法。
【請求項２８】
請求項１から２７までのいずれか１項に記載の方法であって、前記ポリイソブチレン粒子は、任意の形態および稠性の離散した粒子である、前記方法。
【請求項２９】
請求項１から２８までのいずれか１項に記載の方法であって、ポリイソブチレン粒子は、０．３ｍｍから１０．０ｍｍまでの質量平均粒度を有する、前記方法。
【請求項３０】
請求項１から２９までのいずれか１項に記載の方法であって、前記水性媒体は、１ｐｐｍから２０００ｐｐｍの酸化防止剤および／または安定剤を含む（有機媒体中に存在するポリイソブチレンの量に対して計算される）、前記方法。
【請求項３１】
請求項１から２７までのいずれか１項に記載の方法であって、前記ポリイソブチレンの粘度平均分子量（Ｍv）は、１００ｋｇ／モルから３０００ｋｇ／モルまでの範囲であるか、または前記ポリイソブチレンの粘度平均分子量（Ｍv）は、３００１ｋｇ／モルから１００００ｋｇ／モルまでの範囲である、前記方法。
【請求項３２】
請求項１から３１までのいずれか１項に記載の方法であって、前記ポリイソブチレンは、ゲル浸透クロマトグラフィーによって測定される質量平均分子量の数平均分子量に対する比率によって測定される３．０〜５．５の範囲である本発明によるポリイソブチレンの多分散性を有する、前記方法。
【請求項３３】
請求項１から３２までのいずれか１項に記載の方法であって、前記ポリイソブチレンは、少なくとも１０（１２５℃でのＭＬ  １＋８、ＡＳＴＭ  Ｄ  １６４６）のムーニー粘度を有する、前記方法。
【請求項３４】
請求項１から３３までのいずれか１項に記載の方法であって、前記有機媒体は、少なくとも
ａ）有機希釈剤およびイソブチレンを含む反応媒体を準備するステップ、
ｂ）該反応媒体内のイソブチレンを開始剤系または触媒の存在下で重合することで、ポリイソブチレン、有機希釈剤および場合により残留イソブチレンを含む有機媒体を形成するステップ
を含む方法によって得られる、前記方法。
【請求項３５】
請求項３４に記載の方法であって、前記イソブチレンは、前記反応媒体中に、０．０１質量％から８０質量％までの量で存在する、前記方法。
【請求項３６】
請求項３４から３５までのいずれか１項に記載の方法であって、前記有機希釈剤は、１種以上の塩素化炭化水素、もしくは式：ＣxＨyＦz［式中、ｘは、１から４０までの整数であり、ここでｙおよびｚは整数であるとともに少なくとも１である］によって表されるフッ素化炭化水素であるか、または炭化水素である、前記方法。
【請求項３７】
請求項３４から３５までのいずれか１項に記載の方法であって、ステップｂ）による重合は、スラリー重合または溶液重合としていずれかで行われる、前記方法。
【請求項３８】
請求項３４から３７までのいずれか１項に記載の方法であって、ステップｂ）は、回分式にまたは連続式に行われる、前記方法。
【請求項３９】
請求項３４から３８までのいずれか１項に記載の方法であって、ステップｂ）において、開始剤系のための少なくとも１種の調節剤が使用される、前記方法。
【請求項４０】
請求項３９に記載の方法であって、前記少なくとも１種の調節剤は、エチレン、一置換もしくは二置換されたＣ3〜Ｃ20−モノアルケンを含む、前記方法。
【請求項４１】
請求項３９または４０に記載の方法であって、前記少なくとも１種の調節剤は、ジイソブチレンを、ステップａ）で使用されるモノマー基準で計算して０．００１質量％から３質量％までの量で含む、前記方法。
【請求項４２】
請求項３４から４１までのいずれか１項に記載の方法であって、前記開始剤は、三塩化アルミニウムを含む、前記方法。
【請求項４３】
請求項４２に記載の方法であって、水および／またはアルコールが使用される、前記方法。
【請求項４４】
請求項３４から４３までのいずれか１項に記載の方法であって、ステップＡ）における温度は、１０℃から１００℃までである、前記方法。
【請求項４５】
請求項１から４４までのいずれか１項に記載の方法であって、ステップＡ）で使用される水性媒体中に存在する１種以上のＬＣＳＴ化合物の量は、有機媒体中に存在するポリイソブチレンの量に対して、１ｐｐｍから２００００ｐｐｍまでである、前記方法。
【請求項４６】
請求項１から４５までのいずれか１項に記載の方法であって、ステップＡ）で使用される水性媒体中に存在する１種以上のＬＣＳＴ化合物の量は、有機媒体中に存在するポリイソブチレンの量に対して、１ｐｐｍから５０００ｐｐｍまでである、前記方法。
【請求項４７】
請求項１から４６までのいずれか１項に記載の方法であって、前記ＬＣＳＴ化合物は、少なくとも１５００ｇ／モルの分子量を示す、前記方法。
【請求項４８】
請求項３４から４７までのいずれか１項に記載の方法であって、ステップＢ）により得られた水性スラリー中に含まれるポリイソブチレン粒子が分離されて、単離されたポリイソブチレン粒子が得られる更なるステップＣ）を含む、前記方法。
【請求項４９】
請求項３４から４７までのいずれか１項に記載の方法であって、ステップＢ）により得られた水性スラリー中に含まれるポリイソブチレン粒子を分離して、単離されたポリイソブチレン粒子を得る更なるステップＣ）と、前記（単離された）ポリイソブチレン粒子を、７０００ｐｐｍまたはそれ未満の残留揮発物含分にまで乾燥させる更なるステップＤ）とを含む、前記方法。
【請求項５０】
請求項１から４９までのいずれか１項に記載の方法であって、前記ポリイソブチレン粒子を成形して、再形成されたポリイソブチレン粒子を得るステップを更なるステップとして含む、前記方法。
【請求項５１】
ポリイソブチレン組成物であって、
Ｉ）９６．０質量％またはそれより多くのポリイソブチレン、
ＩＩ）０質量％〜３．０質量％の一価もしくは多価金属イオンの塩、
ＩＩＩ）１ｐｐｍから５０００ｐｐｍまでの少なくとも１種のＬＣＳＴ化合物、ここで、少なくとも１種のＬＣＳＴ化合物は、ポリ（Ｎ−イソプロピルアクリルアミド）、ポリ（Ｎ−イソプロピルアクリルアミド−ｃｏ−Ｎ，Ｎ−ジメチルアクリルアミド、ポリ（Ｎ−イソプロピルアクリルアミド）−ａｌｔ−２−ヒドロキシエチルメタクリレート、ポリ（Ｎ−ビニルカプロラクタム）、ポリ（Ｎ，Ｎ−ジエチルアクリルアミド）、ポリ［２−（ジメチルアミノ）エチルメタクリレート］、ポリ（２−オキサゾリン）グリコポリマー（ｇｌｙｃｏｐｏｌｙｍｅｒ）、ポリ（３−エチル−Ｎ−ビニル−２−ピロリドン）、ヒドロキシルブチルキトサン、ポリオキシエチレン（２０）ソルビタンモノステアレート、ポリオキシエチレン（２０）ソルビタンモノラウレート、ポリオキシエチレン（２０）ソルビタンモノオレエート、メチルセルロース、ヒドロキシプロピルセルロース、ヒドロキシエチルメチルセルロース、ヒドロキシプロピルメチルセルロース、２〜６個のエチレングリコール単位を有するポリ（エチレングリコール）メタクリレート、ポリエチレングリコール−ｃｏ−ポリプロピレングリコール、エトキシル化されたイソ−Ｃ13Ｈ27−アルコール、４〜５０個のエチレングリコール単位を有するポリエチレングリコール、４〜３０個のプロピレングリコール単位を有するポリプロピレングリコール、４〜５０個のエチレングリコール単位を有するポリエチレングリコールモノメチル、ジメチル、モノエチルおよびジエチルエーテル、４〜５０個のプロピレングリコール単位を有するポリプロピレングリコールモノメチル、ジメチル、モノエチルおよびジエチルエーテル、ならびにヒドロキシエチルセルロースからなる群から選択される、
を含む、前記ポリイソブチレン組成物。
【請求項５２】
９８．５質量％またはそれより多くのポリイソブチレンを含むとともに、０．２質量％またはそれ未満のＡＳＴＭ  Ｄ５６６７により測定された灰分を有する、ポリイソブチレン組成物であって、更に、１ｐｐｍから５０００ｐｐｍまでの少なくとも１種のＬＣＳＴ化合物、ここで、少なくとも１種のＬＣＳＴ化合物は、ポリ（Ｎ−イソプロピルアクリルアミド）、ポリ（Ｎ−イソプロピルアクリルアミド−ｃｏ−Ｎ，Ｎ−ジメチルアクリルアミド、ポリ（Ｎ−イソプロピルアクリルアミド）−ａｌｔ−２−ヒドロキシエチルメタクリレート、ポリ（Ｎ−ビニルカプロラクタム）、ポリ（Ｎ，Ｎ−ジエチルアクリルアミド）、ポリ［２−（ジメチルアミノ）エチルメタクリレート］、ポリ（２−オキサゾリン）グリコポリマー（ｇｌｙｃｏｐｏｌｙｍｅｒ）、ポリ（３−エチル−Ｎ−ビニル−２−ピロリドン）、ヒドロキシルブチルキトサン、ポリオキシエチレン（２０）ソルビタンモノステアレート、ポリオキシエチレン（２０）ソルビタンモノラウレート、ポリオキシエチレン（２０）ソルビタンモノオレエート、メチルセルロース、ヒドロキシプロピルセルロース、ヒドロキシエチルメチルセルロース、ヒドロキシプロピルメチルセルロース、２〜６個のエチレングリコール単位を有するポリ（エチレングリコール）メタクリレート、ポリエチレングリコール−ｃｏ−ポリプロピレングリコール、エトキシル化されたイソ−Ｃ13Ｈ27−アルコール、４〜５０個のエチレングリコール単位を有するポリエチレングリコール、４〜３０個のプロピレングリコール単位を有するポリプロピレングリコール、４〜５０個のエチレングリコール単位を有するポリエチレングリコールモノメチル、ジメチル、モノエチルおよびジエチルエーテル、４〜５０個のプロピレングリコール単位を有するポリプロピレングリコールモノメチル、ジメチル、モノエチルおよびジエチルエーテル、ならびにヒドロキシエチルセルロースからなる群から選択される、を含む、前記ポリイソブチレン組成物。
【請求項５３】
ポリイソブチレン組成物であって、
Ｉ）１００質量部のポリイソブチレン（１００ｐｈｒ）を含み、
ＩＩ）０．０００１ｐｈｒ〜０．５ｐｈｒの少なくとも１種のＬＣＳＴ化合物、ここで、少なくとも１種のＬＣＳＴ化合物は、ポリ（Ｎ−イソプロピルアクリルアミド）、ポリ（Ｎ−イソプロピルアクリルアミド−ｃｏ−Ｎ，Ｎ−ジメチルアクリルアミド、ポリ（Ｎ−イソプロピルアクリルアミド）−ａｌｔ−２−ヒドロキシエチルメタクリレート、ポリ（Ｎ−ビニルカプロラクタム）、ポリ（Ｎ，Ｎ−ジエチルアクリルアミド）、ポリ［２−（ジメチルアミノ）エチルメタクリレート］、ポリ（２−オキサゾリン）グリコポリマー（ｇｌｙｃｏｐｏｌｙｍｅｒ）、ポリ（３−エチル−Ｎ−ビニル−２−ピロリドン）、ヒドロキシルブチルキトサン、ポリオキシエチレン（２０）ソルビタンモノステアレート、ポリオキシエチレン（２０）ソルビタンモノラウレート、ポリオキシエチレン（２０）ソルビタンモノオレエート、メチルセルロース、ヒドロキシプロピルセルロース、ヒドロキシエチルメチルセルロース、ヒドロキシプロピルメチルセルロース、２〜６個のエチレングリコール単位を有するポリ（エチレングリコール）メタクリレート、ポリエチレングリコール−ｃｏ−ポリプロピレングリコール、エトキシル化されたイソ−Ｃ13Ｈ27−アルコール、４〜５０個のエチレングリコール単位を有するポリエチレングリコール、４〜３０個のプロピレングリコール単位を有するポリプロピレングリコール、４〜５０個のエチレングリコール単位を有するポリエチレングリコールモノメチル、ジメチル、モノエチルおよびジエチルエーテル、４〜５０個のプロピレングリコール単位を有するポリプロピレングリコールモノメチル、ジメチル、モノエチルおよびジエチルエーテル、ならびにヒドロキシエチルセルロースからなる群から選択される、を含み、かつ
ＩＩＩ）以下の塩
・  一価もしくは多価金属イオンの塩を含まないか、または０．０００１ｐｈｒから３．０ｐｈｒまでの前記塩を含み、かつ
ＩＶ）酸化防止剤を含まないか、または０．００５ｐｈｒから０．１ｐｈｒまでの酸化防止剤を含み、かつ
Ｖ）０．００５ｐｈｒから０．５ｐｈｒまでの、常圧下で２００℃またはそれ未満の沸点を有する揮発物を含む、
前記ポリイソブチレン組成物。
【請求項５４】
請求項５３に記載のポリイソブチレン組成物であって、前記成分Ｉ）からＶ）までは足して、１００．００５０１質量部〜１０４．１０００００質量部までとなり、一緒になって、前記ポリイソブチレン組成物の全質量の９９．８０質量％〜１００．００質量％を表す、前記ポリイソブチレン組成物。